(57)【要約】【課題】本発明の目的は、優れた画像再現性と高い表面光沢性を持ち、且つ表面の耐キズ性、高生産性及びリサイクル性に優れたインクジェット記録シートを提供することである。【解決手段】本発明に係るインクジェット記録シートの製造方法は、最表層に隣接する記録層を、極微細顔料を高圧噴射衝突式粉砕機で湿式粉砕処理したスラリーとバインダーとを主成分として含有する塗工液を塗工して得られた塗工膜が湿潤状態のうちに鏡面体に圧着し、乾燥することで光沢インク受容層とする工程と、最表層の記録層を、極微細顔料として球状コロイダルシリカとバインダーとを主成分とし、該バインダーを該球状コロイダルシリカに対して質量比で１：０．０２〜１：１の割合で含有する塗工液を、乾燥塗工量が０．０２〜０．３ｇ／ｍ２となるよう塗工し、得られた塗工膜が湿潤状態のうちに鏡面体に圧着し、乾燥することで光沢保護層とする工程と、を有する。【選択図】なし【特許請求の範囲】
【請求項１】
通気性を有する支持体の少なくとも片面に、１層以上からなる記録層を設けたインクジェット記録シートの製造方法において、
最表層に隣接する記録層を、極微細顔料を高圧噴射衝突式粉砕機で湿式粉砕処理したスラリーとバインダーとを主成分として含有する塗工液を塗工して得られた塗工膜が湿潤状態のうちに鏡面体に圧着し、乾燥することによって、光沢インク受容層とする工程と、
最表層の記録層を、極微細顔料として球状コロイダルシリカとバインダーとを主成分とし、該バインダーを該球状コロイダルシリカに対して質量比で１：０．０２〜１：１の割合で含有する塗工液を、乾燥塗工量が０．０２〜０．３ｇ／ｍ２となるよう塗工し、得られた塗工膜が湿潤状態のうちに鏡面体に圧着し、乾燥することによって、光沢保護層とする工程と、
を有することを特徴とするインクジェット記録シートの製造方法。
【請求項２】
前記光沢インク受容層とする工程において、前記塗工液の塗工後湿潤状態にあるうちに、前記塗工膜をゲル化させる成分を含有するゲル化液を塗布又は含浸したのち圧着し、乾燥し、
前記光沢保護層とする工程において、前記塗工液の塗工後直ちに鏡面ドラム又はフィルムに圧着し、乾燥することを特徴とする請求項１に記載のインクジェット記録シートの製造方法。
【請求項３】
前記光沢インク受容層とする工程において、前記塗工液の塗工後ドライヤゾーンにて一旦乾燥し、その後リウェット液によって再湿潤させたのち、圧着し、乾燥し、
前記光沢保護層とする工程において、前記塗工液の塗工後直ちに鏡面ドラム又はフィルムに圧着し、乾燥することを特徴とする請求項１に記載のインクジェット記録シートの製造方法。
【請求項４】
前記光沢インク層の極微細顔料のうち６０質量％以上が、気相法シリカ又はアルミナのいずれか一方あるいは両方であることを特徴とする請求項１〜３のいずれか一つに記載のインクジェット記録シートの製造方法。
【請求項５】
前記球状コロイダルシリカの一部又は全ては、表面がアルミナ処理されていることを特徴とする請求項１〜４のいずれか一つに記載のインクジェット記録シートの製造方法。
【発明の詳細な説明】
【技術分野】
【０００１】
本発明は、優れた画像再現性を持ち、且つ表面の耐キズ性に優れたインクジェット記録シートの製造方法に関する。
【背景技術】
【０００２】
近年、コンピューター技術の飛躍的な進歩とその低価格化によってデジタル画像の取り扱いが極めて容易になり、それに伴って高性能なパーソナルプリンタが開発されて広く普及しており、フルカラー印刷を手軽に行なうことが可能になった。現在、パーソナルプリンタとして最も普及しているのはインクジェットプリンタである。インクジェット方式の利点としては、多色化が容易なこと、高速印刷が可能であること、非接触型で低騒音であること、装置が小型で安価なことが挙げられる。
【０００３】
インクジェット方式の画像形成システムは、以下の通りである。すなわち、シアン、マゼンタ、イエロー、ブラック等の各色のインクを、サーマル方式やピエゾ方式等によってノズルから微小な液滴として吐出し、記録媒体上に画像を形成せしめる。
【０００４】
インクジェット記録用媒体に要求される特性としては、インク吸収容量が大きくインク吸収速度が速いこと、発色が鮮やかで均一であること、滲みが少なく解像度が高いこと等が挙げられる。
【０００５】
上記の適性を得るため、インクジェット記録用紙においては、合成非晶質シリカを主成分とした、数μｍから数十μｍ厚のインク受容層を基材上に形成させることで、より大きなインク吸収容量と鮮やかな発色性を実現した、いわゆるインクジェット専用紙が主流となっている。
【０００６】
また、デジタルカメラに代表されるデジタル画像技術の飛躍的な進歩に伴い、フォト画像をインクジェットプリンタによって印刷することが一般的となったが、この際には、銀塩写真と同等の高級感と印刷精細感を得るために、表面にナノオーダーの極微細粒子からなる光沢層を設けた、いわゆる光沢タイプのインクジェットメディアも普及している。
【０００７】
これらの光沢タイプインクジェットメディアを製造する方法として、従来の高光沢のオフセット印刷用塗工紙を製造する方法としてのキャスト方式を応用し、紙基材上にインク受容層を塗布して鏡面ドラムに圧着乾燥する方法が、生産性の良い光沢メディア製造法として用いられてきた。
【０００８】
しかしながら、光沢インクジェットメディアは、インク受容層の表面の平滑性が非常に高く、巻き取り保管時や後加工時、流通時、或いは末端ユーザーによるプリンタ印刷時のプリンタ装置内、前後の取り扱いによってインク受容層の表面にコスレ傷やコスレ跡が発生しやすかった。
【０００９】
また近年、ますますインクジェットメディアの印刷品質に対する要求が高くなっており、この要求を満たすためにはインク受容層は従来のものより更に多孔質性の極微粒子、例えば気相法シリカやアルミナ等を使用することが求められ、このことが更に耐キズ性を悪化させる原因となっている。
【００１０】
このような問題を回避するために、インク受容層の厚みより大きい球状微粒子ポリマーを含有するインクジェット用記録材料が提案されている（例えば、特許文献１を参照。）。また、最上層表面からその一部が突出するような平均粒径を有する粒子を含有するインクジェット用記録材料が提案されている（例えば、特許文献２を参照。）。
【００１１】
また、紙基材の両面を樹脂によって被覆したレジンコートタイプ（以下、「ＲＣタイプ」という。）の光沢インクジェットメディアにおいて、多孔質無機微粒子のインク受容層の上に、コロイダルシリカからなる保護層を設けることによって、耐キズ性を向上させる技術が提案されている（例えば、特許文献３を参照。）。
【００１２】
【特許文献１】特開平７−２５１３３号公報
【特許文献２】特開平１１−２５４８０７号公報
【特許文献３】特開２００３−０２５７１１号公報
【発明の開示】
【発明が解決しようとする課題】
【００１３】
しかしながら、特許文献１又は特許文献２に記載された技術を用いても、多孔質無機極微細粒子と親水性バインダーを含有するインク受容層からなる高い光沢を有するインクジェット用記録材料においては、耐キズ性の改良が不十分であったり、特徴的な表面性が損なわれたりしてしまう等の問題があった。
【００１４】
また、特許文献３に記載された技術では、表面保護層のコロイダルシリカに対する好ましいバインダーの比率は１：０．０５以下と少なく、その一方で塗工量は０．５ｇ／ｍ２以上と多い。このことから、特許文献３の表面保護層においてバインダーはコロイダルシリカを接着する最低限の量で粒子間を点接着し、そのコロイダルシリカ層が表面を全て覆い隠すように存在していると考えられる。ここで、特許文献３のインクジェットメディアは、基材が樹脂被覆紙に限定されており、生産効率に優れた光沢メディア製造法であるキャスト方式を用いることが出来ない。また、樹脂被覆紙は一般的な古紙再利用方法が使用できず、地球環境保護の観点からも好ましくない。
【００１５】
上述の如く、優れた画像再現性と高い表面光沢性を持ち、且つ表面の耐キズ性、高生産性及びリサイクル性に優れたインクジェット記録シートは未だ存在しない。本発明は、上記特性を兼ね備えたインクジェット記録シートの製造方法を提供することを目的とする。
【課題を解決するための手段】
【００１６】
本発明者らは鋭意検討の結果、通気性を有する支持体を使用し、最表層に隣接する記録層を極微細顔料とバインダーを主成分とした光沢インク受容層とし、最表層の記録層を極微細顔料とバインダーを主成分とした薄い光沢保護層とすることで、上記特性を兼ね備えたインクジェット記録シートが得られることを見出し、本発明を完成させた。
【００１７】
本発明に係るインクジェット記録シートの製造方法は、通気性を有する支持体の少なくとも片面に、１層以上からなる記録層を設けたインクジェット記録シートの製造方法において、最表層に隣接する記録層を、極微細顔料を高圧噴射衝突式粉砕機で湿式粉砕処理したスラリーとバインダーとを主成分として含有する塗工液を塗工して得られた塗工膜が湿潤状態のうちに鏡面体に圧着し、乾燥することによって、光沢インク受容層とする工程と、最表層の記録層を、極微細顔料として球状コロイダルシリカとバインダーとを主成分とし、該バインダーを該球状コロイダルシリカに対して質量比で１：０．０２〜１：１の割合で含有する塗工液を、乾燥塗工量が０．０２〜０．３ｇ／ｍ２となるよう塗工し、得られた塗工膜が湿潤状態のうちに鏡面体に圧着し、乾燥することによって、光沢保護層とする工程と、を有することを特徴とする。最終製品であるインクジェット記録シートの表面性に、光沢保護層の下層に設けられた光沢インク受容層の面質が大きく影響するため、光沢インク受容層と光沢保護層にいずれも、いわゆるキャスト方式によって形成する。
【００１８】
本発明に係るインクジェット記録シートの製造方法では、前記光沢インク受容層とする工程において、前記塗工液の塗工後湿潤状態にあるうちに、前記塗工膜をゲル化させる成分を含有するゲル化液を塗布又は含浸したのち圧着し、乾燥し、前記光沢保護層とする工程において、前記塗工液の塗工後直ちに鏡面ドラム又はフィルムに圧着し、乾燥することが好ましい。光沢インク受容層を形成する場合に採用するゲル化法キャスト方式は光沢インク受容層がポーラスになり易く、高いインク吸収性を得易い。光沢保護層を前記方式で形成することによって、光沢保護層は非常に薄いため、下層にその塗工液が吸われる前に形成させてしまうことで均一な光沢保護層を得ることができる。
【００１９】
また本発明に係るインクジェット記録シートの製造方法では、前記光沢インク受容層とする工程において、前記塗工液の塗工後ドライヤゾーンにて一旦乾燥し、その後リウェット液によって再湿潤させたのち、圧着し、乾燥し、前記光沢保護層とする工程において、前記塗工液の塗工後直ちに鏡面ドラム又はフィルムに圧着し、乾燥しても良い。光沢インク受容層を形成する場合に採用するリウェット法は生産速度を高くし易く、高い生産効率が得られる。光沢保護層を前記方式で形成することによって、光沢保護層は非常に薄いため、下層にその塗工液が吸われる前に形成させてしまうことで均一な光沢保護層を得ることができる。
【００２０】
本発明に係るインクジェット記録シートの製造方法では、前記光沢インク層の極微細顔料のうち６０質量％以上が、気相法シリカ又はアルミナのいずれか一方あるいは両方であることが好ましい。気相法シリカ又はアルミナは非常に多孔質で液体吸収性に富み、インクの吸収性に優れるため、所望の画像再現性を表面光沢性を有するインクジェット記録シートを得ることができる。
【００２１】
本発明に係るインクジェット記録シートの製造方法では、前記球状コロイダルシリカの一部又は全ては、表面がアルミナ処理されていることが好ましい。より良好な画像再現性を有するインクジェット記録シートを得ることができる。
【発明の効果】
【００２２】
本発明では、優れた画像再現性と高い表面光沢性を持ち、且つ表面の耐キズ性、高生産性及びリサイクル性に優れたインクジェット記録シートの製造方法を提供することができる。
【発明を実施するための最良の形態】
【００２３】
以下、本発明について詳細に説明するが、本発明はこれらの記載に限定して解釈されない。本実施形態に係るインクジェット記録シートの製造方法は、通気性を有する支持体の少なくとも片面に、１層以上からなる記録層を設けたインクジェット記録シートの製造方法において、最表層に隣接する記録層を、極微細顔料を高圧噴射衝突式粉砕機で湿式粉砕処理したスラリーとバインダーとを主成分として含有する塗工液を塗工して得られた塗工膜が湿潤状態のうちに鏡面体に圧着し、乾燥することによって、光沢インク受容層とする工程と、最表層の記録層を、極微細顔料として球状コロイダルシリカとバインダーとを主成分とし、該バインダーを該球状コロイダルシリカに対して質量比で１：０．０２〜１：１の割合で含有する塗工液を、乾燥塗工量が０．０２〜０．３ｇ／ｍ２となるよう塗工し、得られた塗工膜が湿潤状態のうちに鏡面体に圧着し、乾燥することによって、光沢保護層とする工程と、を有する。光沢インク受容層と光沢保護層をいずれもキャスト方式によって形成することで、鏡面光沢を保持することによって、表面質感が得られる。
【００２４】
支持体は、酸性または中性の上質紙や中質紙或いは板紙、不織布等が挙げられ、本発明では限定されないが、塗工基材として平滑性、カラーの塗工適性を具備したものを使用することが好ましい。またキャスト方式によって光沢インク受容層及び光沢保護層を設ける場合には透気性のある支持体を用いることが必要であり、樹脂被覆紙いわゆるＲＣペーパーや樹脂フィルムを用いることは出来ない。支持体の原料としては木材パルプが最も好適に用いられるが、その他の天然パルプ、古紙パルプ、あるいは合成パルプを必要に応じて適宜用いても構わない。天然パルプは塩素、次亜塩素酸塩、二酸化塩素漂白の通常の漂白処理や、あるいはアルカリ抽出又はアルカリ処理及び必要に応じた過酸化水素、オゾン漂白などの酸化漂白処理、あるいはその組み合わせ処理を施した広葉樹パルプ、針葉樹パルプあるいはその混合パルプが望ましく、またソーダパルプや機械パルプも用いることが出来る。古紙パルプはその原料、脱墨方法、漂白方法を問わないが、紙の強度を損なわない程度の配合量としなければならない。合成パルプも各種のものを使用することができ、特にポリオレフィンからなるパルプ状多分岐繊維は、本発明において好適に用いることができる。
【００２５】
上記のパルプは、ディスク型、コニカル型等の各種の叩解機によって適当なフリーネスとなるように必要に応じて叩解する。フリーネスは紙の強度を決定する重要な要因であり叩解が進むほどに強度が増すが、透気性、不透明度、嵩の低下等をもたらすため、一般的には４００〜５５０ｍｌＣＳＦ程度で、本発明においてもこの範疇でコントロールすることが好ましいが、これに限定されるものではない。
【００２６】
紙料中には、上記のパルプ以外に、紙力剤、白色顔料、硫酸バンド、歩留まり向上剤、サイズ剤、染料、蛍光染料等の各種抄紙用薬品が適宜用いられる。紙力剤としてはカチオンでんぷん、両性でんぷん、ポリアクリルアマイドが用いられる。歩留まり向上剤はコロイダルシリカ、ポリアクリルアマイド、ポリエチレンイミン等が用いられる。染料、蛍光染料は紙の色相を調整するために添加され、直接染料、塩基性染料、酸性染料等が用いられる。サイズ剤としてはアルキルケテンダイマー（ＡＫＤ）、アルケニル無水琥珀酸（ＡＳＡ）、中性ロジン、強化ロジン、鹸化ロジンが、抄紙ｐＨ等に応じて適宜選択される。この他、嵩高剤も繊維間結合強度の低下が問題とならない程度に添加することが可能である。
【００２７】
本実施形態においては、支持体上に設けられるインクジェット記録層は、インク受容層とその表面を保護する光沢保護層から構成される。インク受容層は単層あるいは多層で設けることが可能であるが、光沢保護層に隣接するインク受容層は光沢インク受容層であることが必要である。記録層は、支持体の片面に設けるが、両面印刷を考慮して、支持体の両面に記録層を設けても良い。
【００２８】
インク受容層に用いられる顔料としては、非晶質シリカ、非晶質アルミナ、カオリン、クレー、焼成クレー、タルク、重質炭酸カルシウム、軽質炭酸カルシウム、水酸化アルミニウム、サチンホワイト、二酸化チタン、酸化亜鉛、硫酸バリウム、珪酸リチウム、珪藻土、炭酸マグネシウム、水酸化マグネシウム、酸化マグネシウム、マイカ、天然ゼオライト、合成ゼオライト、擬ベーマイト、ハイドロキシアパタイト、層間化合物等の無機顔料や、アクリル／メタクリル系樹脂、スチレン系樹脂、ポリエステル系樹脂、ブタジエン系樹脂、シリコーン系樹脂、ポリカーボネート系樹脂、尿素樹脂、エポキシ樹脂、メラミン樹脂、フェノール樹脂等の単体または共重合体からなる球状あるいは不定形の有機顔料を例示することができる。また、これらの顔料にカップリング剤や有機物による表面改質や、金属イオン交換法、気相蒸着法や液相析出法による表面処理など、多元的な機能性を付与させるための表面処理を施してもかまわない。また、これらを二種類以上組み合わせて使用してもよい。
【００２９】
光沢インク受容層は、極微細顔料とバインダーを主成分として含有する。そこで光沢インク受容層には、上記のような顔料の中でも、優れた表面平滑性を得るために極微細顔料を用いることが望ましい。極微細顔料の二次粒子径としては、１μｍ以下が好ましく、より好ましくは５００ｎｍ以下である。例えば、気相法シリカ、γ、θ、δ等の結晶構造をもつアルミナの極微粒子や、コロイダルシリカ、ベーマイト、擬ベーマイト等のコロイド製法による懸濁物、ゲル化法や沈降法による非晶質シリカ、炭酸カルシウム、炭酸マグネシウム、水酸化アルミニウム、二酸化チタン等の白色顔料やカオリン、タルク、珪藻土等の天然鉱物の、粉砕あるいは分級された極微粒子、あるいはこれらの無機微細顔料に表面処理を施したもの、あるいはポリスチレン、メチルメタクリレート、スチレン−ブタジエン共重合体、メチルメタクリレート−ブタジエン共重合体、アクリル酸エステル及びメタクリル酸エステル共重合体、マイクロカプセル、尿素樹脂、メラミン樹脂等の有機微細顔料を例示することができる。上記の極微細顔料を二種以上組み合わせて使用することも可能である。本実施形態では、光沢インク受容層の全無機顔料のうち６０質量％以上を、気相法シリカあるいはアルミナのいずれか一方あるいは両方とすることが高い画像再現性と優れた表面光沢性を得る上で望ましい。ここで、アルミナは、気相法で得られた極微細粒子のほか、湿式法で得られた極微細粒子であるものも含まれる。気相法シリカあるいはアルミナのいずれか一方あるいは両方を使用する理由は、気相法シリカ或いはアルミナは非常に多孔質で液体吸収性に富むため、インクの吸収性に優れることが挙げられる。
【００３０】
インク受容層には、以下のようなバインダーを用いることが出来る。例えば、ポリビニルアルコール、変性ポリビニルアルコール、ヒドロキシエチルセルロース、カルボキシメチルセルロース等のセルロース誘導体、ポリビニルピロリドン、ポリビニルピリジン、ポリアクリルアミド、ポリエチレンオキサイド、ポリプロピレンオキサイド、澱粉、変性澱粉、ポリアクリル酸、ポリアクリル酸ソーダ、アルギン酸ソーダ、ポリスチレンスルホン酸ソーダ、カゼイン、ゼラチン、テルペン等の水溶性バインダーや、ポリエチレン、ポリプロピレン、ポリイソブチレン、ポリウレタン、ポリスチレン、ポリ塩化ビニル、ポリ塩化ビニリデン、ポリ酢酸ビニル、ポリエチレン酢酸ビニル、ポリビニルアセタール、ポリアクリルアミド、ポリアクリル酸エチル、ポリメタクリル酸メチル、ポリアクリロニトリル、ポリテトラフルオロエチレン、ポリ弗化ビニリデン、ポリブタジエン、ポリイソプレン、ポリクロロプレン、ナイロン、ポリエチレンテレフタレート、ポリブチレンテレフタレート、ポリカーボネート、ポリアセタール、ポリビスクロロメチルオキサシクロブタン、ポリフェニレンオキサイド、ポリスルフォン、ポリ−ｐ−キシリレン、ポリイミド、ポリベンズイミダゾール、フェノール樹脂、尿素樹脂、メラミン樹脂、エポキシ樹脂、アルキド樹脂、不飽和ポリエステル樹脂、ジアリルフタレート樹脂、スチレン−ブタジエン共重合体、変性スチレン−ブタジエン共重合体、アクリロニトリル−ブタジエン共重合体、メチルメタアクリレート−ブタジエン共重合体、アクリル酸エステル−メタアクリル酸エステル共重合体、酢酸ビニル−マレイン酸エステル共重合体、酢酸ビニル−アクリル共重合体、エチレン−酢酸ビニル−アクリル共重合体、等のエマルジョン型バインダーを例示することができる。これらのバインダーの重合度やケン化度、Ｔｇ（ガラス転移温度）、ＭＦＴ（最低造膜温度）は限定されない。また、これらの分子鎖中に架橋性の官能基を付加しても構わない。インク受容層のバインダー含有量は本発明では規定されないが、顔料１００質量部に対して５〜８０質量部が適当量であり、５質量部よりバインダーが少ないと塗膜強度が不足し、８０質量部を超えるとインク吸収性が低下する。
【００３１】
インク受容層は、インクジェットインクの定着性と発色性を向上させるために、カチオン性高分子を主成分とするインク定着剤を含有することが好ましい。カチオン性高分子としては、例えばポリアミド、ポリアクリルアミド、アミドエピクロロヒドリン樹脂、ポリエチレンイミン、尿素−ホルムアルデヒド樹脂、ポリアルキレンイミン、ポリアルキレンポリアミン、ポリアミドポリアミンエピクロロヒドリン、水溶性アニリン樹脂およびその塩、ポリチオ尿素およびその塩、水溶性カチオン性アミノ樹脂、ポリビニルピリジンおよびその塩、ジアリルジメチルアンモニウム化合物、ジメチルアミノエチルアクリレート、ヒドロキシエチルアクリレート、ヒドロキシエチルメタクリレート等に代表される１級アミン、２級アミン、３級アミン、４級アンモニウム塩の高分子を適宜選択して使用する。これらの種類と添加量については本発明では限定されない。
【００３２】
インク受容層の塗工液には、必要に応じて分散剤、消泡剤、ｐＨ調整剤、湿潤剤、保水剤、増粘剤、架橋剤、離型剤、防腐剤、柔軟剤、ワックス、導電防止剤、帯電防止剤、サイズ剤、耐水化剤、可塑剤、蛍光増白剤、着色顔料、着色染料、還元剤、紫外線吸収剤、酸化防止剤、香料、脱臭剤等を適宜選定して添加することができる。また例えば顔料スラリーに含有させる、あるいはバインダーに含有させる等、これらを添加する場所、方法については限定されない。
【００３３】
インク受容層は、このようにして調製された塗工液を一般の塗工機、例えば、ブレードコーター、ロールコーター、エアナイフコーター、ロッドコーター、リップコーター、カーテンコーター、スプレーコーター、ダイコーター、チャンブレックスコーターなどによってオフマシンあるいはオンマシンで、単層あるいは多層で、片面あるいは両面を塗工する。
【００３４】
塗工後の乾燥方式としては熱風乾燥、赤外乾燥、ドラム乾燥等が挙げられるが、光沢インク受容層より下層のインク受容層を塗設する際には特に限定されない。
【００３５】
光沢インク受容層を形成するキャスト方式としては、既知の各方式を用いることが可能であるが、塗工層が湿潤状態のうちに塗工層をゲル化させる成分を含有した処理液すなわちゲル化液を塗布または含浸した後、塗工層が湿潤状態のうちに鏡面仕上げされた金属ドラムドライヤに圧着乾燥して表面を写し取る、いわゆるゲル化法キャスト方式が好適に用いられる。ゲル化法キャスト方式は塗工層がポーラスになり易く、高いインク吸収性を得易い。
【００３６】
ここでいう塗工層をゲル化させる成分とは、無機架橋剤、例えば蟻酸、酢酸、クエン酸、酒石酸、乳酸、塩酸、硫酸等の各種酸とそのカルシウム、マグネシウム、アルミニウム等の金属塩、硼砂、硼酸等の硼素化合物、塩化ジルコニル、硝酸ジルコニル等のジルコニウム化合物、チタン化合物、アルミニウム化合物等が使用できる。また有機架橋剤、例えばヒドラジド系架橋剤、エポキシ系架橋剤、アルデヒド系架橋剤、イソシアネート系架橋剤、Ｎ−メチロール系架橋剤、ビニルスルホン系架橋剤、アクリロイル系架橋剤、カルボジイミド系架橋剤、エチレンイミノ系架橋剤も使用できる。インク受容層のバインダーがポリビニルアルコールあるいはポリビニルアセタールの場合には硼酸または硼砂の組み合わせが好適であり、カゼイン等の蛋白系を用いている場合には有機酸の金属塩が好適に用いられるが、本発明では特に限定されない。
【００３７】
また、キャスト方式として、ゲル化法キャスト方式に替わり、塗工液の塗工後一旦乾燥させた光沢インク受容層を、水または塗工層を再膨潤させる成分を含有する処理液すなわちリウェット液で再膨潤させて鏡面ドラムを写し取るリウェット法キャスト塗工方式による塗工方法を用いてもよい。リウェット法を用いる理由の一つとして、リウェット法はその原理上、生産速度を高くし易く、高い生産効率が得られることが挙げられる。
【００３８】
また、キャスト方式の一つとして、鏡面ドラムの替わりに表面に鏡面光沢を有するフィルムを用いたフィルムキャスト方式や、金属板を用いたエンドレスプレス方式も、本発明におけるキャスト方式の範疇に含まれる。フィルムキャスト方式では、塗工層が湿潤状態のうちに圧着して乾燥後フィルムを剥がす。
【００３９】
インク受容層の塗工量は、求めるインク吸収容量やインク受容層の構成と平滑性、表面光沢度と面質、基材の吸液性や平滑性によって異なるが、概ね乾燥塗工量で５〜５０ｇ／ｍ２である。これより塗工量が少ない場合にはインク吸収性が低下するし、多い場合には記録層強度が不足して断裁時の粉落ちや折れ割れ強度の低下といった悪影響をもたらす。
【００４０】
本実施形態のインクジェット記録シートでは、最表層に極めて薄い光沢保護層を設けたことが特徴である。光沢保護層は、極微細顔料として球状コロイダルシリカとバインダーを主成分とする。ここで極微細顔料の一次粒子径としては、５００ｎｍ以下が好ましく、より好ましくは３００ｎｍ以下である。このことによって、インク受容層の優れたインク吸収性、画像再現性を損なうことなく、優れた表面耐キズ性を得ることが出来る。この光沢保護層の乾燥塗工量は、０．０２〜０．３ｇ／ｍ２であることが耐キズ性改善効果と良好なインク吸収性を両立するために必要で、０．０３〜０．３ｇ／ｍ２であることがより望ましい。光沢保護層の乾燥塗工量が０．３ｇ／ｍ２より多くなると、インク受容層のインク吸収性を阻害し所望の画像再現性が得られず、０．０２ｇ／ｍ２より少ないと所望の表面耐キズ性改善効果が得られない。
【００４１】
上記の通り、本実施形態のインクジェット記録シートでは、最表層に極めて薄い光沢保護層を設けており、この点、特許文献３に記載された技術とは異なる。すなわち、特許文献３に記載された技術では、表面保護層のコロイダルシリカに対する好ましいバインダーの比率は１：０．０５以下と少なく、逆に塗工量は０．５ｇ／ｍ２以上と多い。このことから、特許文献３の表面保護層は、バインダーはコロイダルシリカを接着する最低限の量で粒子間を点接着し、そのコロイダルシリカ層が表面を全て覆い隠すように存在していると考えられる。対して本実施形態において光沢保護層は、バインダー比率は１：０．０２以上であり、塗工量は０．３ｇ／ｍ２以下である。この光沢保護層は、バインダーからなる非常に薄い層の中に球状コロイダルシリカが点在し、バインダーによる表面保護効果を粒子が補う形となっていると考えられる。このように、特許文献３に記載された技術と本実施形態とでは構造の違いがある。加えて、特許文献３のインクジェットメディアは基材が樹脂被覆紙に限定されており、本実施形態において使用する、生産効率に優れた光沢メディア製造法であるキャスト方式は適用できない。また、樹脂被覆紙は一般的な古紙再利用方法が使用できず、地球環境保護の観点からも好ましくない。本実施形態に係るインクジェット記録シートは、優れた画像再現性、高い表面光沢性及び表面の耐キズ性を有しつつ、一般的な古紙再利用方法が使用できるのでリサイクル性に富む。さらに本発明のキャスト方式が適用できるので高生産性を有する。
【００４２】
本実施形態において光沢保護層の主成分の一つである極微細顔料は、十分な耐キズ性改善効果を得るために球状コロイダルシリカであることが望ましい。コロイダルシリカは粒子間の結合力が強く強固な塗工膜を作り易い。コロイダルシリカには、一次粒子が単体で溶媒中に分散している球状コロイダルシリカ（例えば、スノーテックス２０Ｌ、日産化学工業社製）の他に、鎖状（例えば、スノーテックスＰＳ−ＳＯ、日産化学工業社製）や房状（例えば、スノーテックスＨＳ−Ｍ−２０、日産化学工業社製）の凝集体がある。鎖状や房状のものはよりポーラスな構造を作り易いため、表面キズ改善効果が低い。これらに対して、球状コロイダルシリカはより緻密で強固な膜を作り易いため、耐キズ性の点から、本実施形態では球状コロイダルシリカを使用する。本実施形態において、光沢保護層は、一次粒子径５００ｎｍ以下の球状コロイダルシリカを主成分とすることが望ましく、より好ましくは一次粒子径３００ｎｍ以下の球状コロイダルシリカを主成分とすることが望ましい。一次粒子径が５００ｎｍを超える場合、十分な表面平滑性が得られず光沢性を損なう場合がある。また炭酸カルシウムや酸化チタンのような白色顔料を主成分として用いた場合、インク受容層の吸収性を阻害し画像再現性が低下しやすい。
【００４３】
本実施形態で用いる球状コロイダルシリカは、その表面に有機、無機の各種の表面処理を施しても構わない。中でもアルミナによって表面処理されたコロイダルシリカ（例えば、スノーテックスＡＫ−Ｌ；日産化学工業社製、あるいはサイロジェット４００１；グレース社製）は、優れた画像再現性を得る上で好適に用いられる。
【００４４】
光沢保護層には、球状コロイダルシリカ以外の、例えばインク受容層の説明中に例示された顔料を、本発明の効果を損なわない範囲であれば含有することも可能である。その許容含有量は、顔料の種類によって異なるため本発明では規定されない。
【００４５】
光沢保護層には、球状コロイダルシリカの粒子間を結着させるバインダーを含有する。このバインダーの種類としてはインク受容層に用いるものと同様のものを用いることが出来るが、顔料とバインダーの質量比が１：０．０２〜１：１の範囲となるようにバインダーを含有させることが良好な耐キズ性と光沢性を保ちつつインク吸収性を損なわないために望ましく、より好ましくは１：０．０２〜１：０．４の範囲である。顔料の質量を１としたときのバインダーの比が０．０２より小さい場合には、塗工層の強度が不足し耐キズ性の改善が不十分である。一方、バインダーの比が１より大きい場合には、インクの吸収性を阻害し画像再現性の低下を招いたり、均一な光沢面が得難かったりする。
【００４６】
光沢保護層の塗工液には、インク受容層の塗工液と同様にカチオン性高分子、分散剤、消泡剤、ｐＨ調整剤、湿潤剤、保水剤、増粘剤、架橋剤、離型剤、防腐剤、柔軟剤、ワックス、導電防止剤、帯電防止剤、サイズ剤、耐水化剤、可塑剤、蛍光増白剤、着色顔料、着色染料、還元剤、紫外線吸収剤、酸化防止剤、香料、脱臭剤等を適宜選定して添加することができる。
【００４７】
本実施形態において光沢保護層を設ける方法としては、キャスト方式を用いることが望ましい。その際のキャスト方式については従来知られているウェット法、ゲル化法、リウェット法の各方式を用いることが可能であるが、本発明の光沢保護層は非常に薄いため、塗工液を塗工後ただちに鏡面ドラムに圧着乾燥する、いわゆるウェット法キャスト方式が好適に用いられる。また、フィルムキャスト方式或いはエンドレスプレス方式としても良い。光沢保護層の塗工液を塗工後、乾燥までの時間が長すぎると下層に塗工液が吸われて均一な塗工層を得難くなることが挙げられる。
【００４８】
得られたシートの記録層表面及び裏面の平滑性を制御する目的で、必要に応じてキャレンダー処理を行っても良い。キャレンダーは、スーパーキャレンダー、マシンキャレンダー、ソフトキャレンダー等が挙げられるが、この方式は特に限定されない。
【００４９】
本実施形態に係るインクジェット記録シートでは、シートに、別の機能を付与する加工を行ってもよい。例えば風合いを持たせるためにエンボス加工を行なっても良い。また片面のみに記録層を設ける場合には、記録層の裏面に機能性の加工、例えば帯電防止加工、粘着加工、貼合加工、滑り性付与等を行っても構わない。また、本実施形態では樹脂被覆紙を塗工基材として用いることは出来ないが、キャスト塗工後に裏面を樹脂被覆加工することは可能である。
【実施例】
【００５０】
以下、実施例を挙げて本発明をさらに具体的に説明するが、本発明はこれら実施例に限定されるものではない。また、例中の「％」は特に断らない限り「乾燥質量％」を示す。
【００５１】
（実施例１）
＜原紙の抄造＞
ＥＣＦ漂白されたＬＢＫＰ（ＣＳＦ＝５００ｍｌ）のパルプスラリーに、パルプに対し、カチオンでんぷん１．０％、軽質炭酸カルシウム５．０％、中性ロジンサイズ剤０．２５％を添加し調製した紙料を長網式抄紙機で抄紙し、坪量１５０ｇ／ｍ２の原紙を得た。
＜下層インク受容層用塗工液の調製＞
純水７２５ｋｇにｐＨ調整剤として工業用酢酸９０％液を０．４ｋｇ加え、更に二次粒子径９μｍの合成非晶質シリカ（商品名：サイロジェットＰ４０９、グレースデビソン社製）１８２ｋｇを添加し、セリエミキサーで３０分攪拌して固形分濃度２０％の顔料スラリーを調製した。この顔料スラリーに更に純水８６ｋｇを加え、ケン化度９８％、重合度２４００のポリビニルアルコール９％溶液（商品名：ＰＶＡ−１２４、クラレ社製）３０２ｋｇ及び蛍光増白剤（商品名；カヤホールＰＡＳＱリキッド、日本化薬社製）０．８ｋｇを加えて１０分攪拌した後、インク定着剤３０％溶液（商品名；ＳＲ１００１、住友化学社製）９１ｋｇ及びポリエチレン酢酸ビニルバインダー５６％溶液（商品名；ポリゾールＥＶＡ  ＡＤ−１０、昭和高分子社製）１１３ｋｇを添加したのち３０分攪拌し、固形分濃度２０％の下層インク受容層用塗工液１５００ｋｇを得た。
＜下層インク受容層の形成＞
上記の原紙の片面に、得られた塗工液を片面乾燥塗工量が１０ｇ／ｍ２となるようにエアナイフコーターで塗工し、エアドライヤで熱風乾燥した。さらに、ソフトカレンダーを用いて線圧３０ｋｇ／ｃｍ、２５℃、２ニップ１パスの条件で表面処理を行い、下層インク受容層シートを得た。
＜光沢インク受容層用シリカスラリーの調製＞
純水７７２．５ｋｇとポリジメチルジアリルアンモニウムクロリド５１％溶液（商品名；シャロールＤＣ９０２Ｐ、第一工業製薬社製）２７．５ｋｇをカウレス分散機で混合した後、気相法シリカ（商品名；アエロジル３００、日本アエロジル社製）２００ｋｇを添加して１時間分散した。その後、高圧噴射衝突式粉砕機（商品名；アルティマイザー、スギノマシン社製）にて湿式粉砕処理し、固形分濃度２１．４％のシリカスラリー１０００ｋｇを得た。粉砕後のシリカの二次粒子径をレーザー回折／散乱法の粒度分布測定器（商品名：ＨＯＲＩＢＡ  ＬＡ−９２０、堀場製作所製）で測定したところ、１１０ｎｍであった。
＜光沢インク受容層用塗工液１の調製＞
上記シリカスラリー８５０ｋｇと純水１５５ｋｇ及びエタノール５０ｋｇをセリエミキサーで混合した後、ケン化度８８％、重合度３５００のポリビニルアルコール８％溶液（商品名；ＰＶＡ２３５、クラレ社製）２９８ｋｇを添加し１０分攪拌した後、硼酸４％水溶液４３ｋｇ添加し更に１０分混合した。その後、カチオン性ウレタンバインダー３０％溶液（商品名；スーパーフレックス６２０、第一工業製薬社製）９１ｋｇとカチオン性ポリエチレンエマルジョン４０％溶液（商品名；メイカテックスＨＰ７０Ｃ、明成化学工業社製）１３ｋｇを加えて３０分攪拌し、固形分濃度１６％の光沢インク受容層用塗工液１を１５００ｋｇ得た。
＜光沢インク受容層用ゲル化液の調製＞
純水９６９．８８ｋｇに、界面活性剤（商品名；オルフィンＰＤ００２Ｗ、日信化学工業社製）０．１２ｋｇを加え攪拌した後、硼砂１０ｋｇと硼酸２０ｋｇを添加して１時間攪拌し、光沢インク受容層用ゲル化液を１０００ｋｇ得た。
＜光沢インク受容層の形成＞
上記光沢インク受容層用塗工液１を、上記下層インク受容層シートに片面乾燥塗工量が１０ｇ／ｍ２となるようにエアナイフコーターで塗工し、塗工層が湿潤状態にあるうちに、上記光沢インク受容層用ゲル化液を塗布してゲル化させたのち、表面温度１０５℃のキャストドラムに圧着乾燥し、光沢インク受容層シート１を得た。
＜光沢保護層用塗工液１の調製＞
純水９６２ｋｇに一次粒子径５０ｎｍの表面アルミナ処理球状コロイダルシリカ２０％懸濁液（商品名；スノーテックスＡＫ−Ｌ、日産化学工業社製）２５ｋｇとバインダーとしてポリビニルアルコール８％溶液（商品名；ＰＶＡ２３５、クラレ社製）１２．５ｋｇを添加し、さらにポリエチレンエマルジョン４０％溶液（商品名；ハイテックＥＣ１０７、東邦化学社製）０．５ｋｇを加えて３０分攪拌し、光沢保護層用塗工液１を１０００ｋｇ得た。
＜光沢保護層の形成＞
上記光沢保護層用塗工液１を、上記光沢インク受容層シート１にロッドバーにて塗工したのち、直ちに表面温度１０５℃のキャストドラムに圧着乾燥し、乾燥塗工量０．１ｇ／ｍ２の光沢保護層を設けて実施例１のインクジェット記録シート１−１を得た。
【００５２】
（実施例２）
＜光沢インク受容層用アルミナスラリーの調製＞
純水６４６．６ｋｇと硝酸６１％溶液３．４ｋｇをカウレス分散機で混合した後、アルミナＡ（商品名；アルミナＣ、日本アエロジル社製）１７５ｋｇ及びアルミナＢ（商品名；ＳｐｅｃｔｒＡＬ  ＦＡ８１、ＣＡＢＯＴ社製）１７５ｋｇを添加して１時間分散した。その後、高圧噴射衝突式粉砕機（商品名；アルティマイザー、スギノマシン社製）にて湿式粉砕処理し、固形分濃度３５％のアルミナスラリー１０００ｋｇを得た。粉砕後のアルミナをレーザー回折／散乱法の粒度分布測定器（商品名：ＨＯＲＩＢＡ  ＬＡ−９２０、堀場製作所製）で測定したところ、１００ｎｍであった。
＜光沢インク受容層用塗工液２の調製＞
上記アルミナスラリー９４４ｋｇと純水１５８ｋｇをセリエミキサーで混合した後、ケン化度９８％、重合度２４００のポリビニルアルコール９％溶液（商品名；ＰＶＡ１２４、クラレ社製）３６７ｋｇを添加し１０分攪拌した後、カチオン性ポリエチレンエマルジョン４０％溶液（商品名；メイカテックスＨＰ７０Ｃ、明成化学工業社製）１２ｋｇ及びポリエチレンエマルジョン３５％溶液（商品名；ハイテックＥ２０００、東邦化学社製）１９ｋｇを加えて３０分攪拌し、固形分濃度２５％の光沢インク受容層用塗工液２を１５００ｋｇ得た。
＜光沢インク受容層の形成＞
上記光沢インク受容層用塗工液２を、上記下層インク受容層シートに片面乾燥塗工量が１０ｇ／ｍ２となるようにエアナイフコーターで塗工し、塗工層が湿潤状態にあるうちに、上記光沢インク受容層用ゲル化液を塗布してゲル化させたのち、表面温度１０５℃のキャストドラムに圧着乾燥し、光沢インク受容層シート２を得た。
＜光沢保護層の形成＞
上記光沢インク受容層シート２に、実施例１に準じて光沢保護層を設けて、実施例２のインクジェット記録シート２−１を得た。
【００５３】
（実施例３）
＜光沢インク受容層用塗工液３の調製＞
上記シリカスラリー５９３ｋｇと上記アルミナスラリー５０９ｋｇ及び純水１５６ｋｇをセリエミキサーで混合した後、ケン化度９８％、重合度２４００のポリビニルアルコール９％溶液（商品名；ＰＶＡ１２４、クラレ社製）１６５ｋｇを添加し１０分攪拌した後、カチオン性ウレタンバインダー３０％溶液（商品名；スーパーフレックス６２０、第一工業製薬社製）４９ｋｇとカチオン性ポリエチレンエマルジョン４０％溶液（商品名；メイカテックスＨＰ７０Ｃ、明成化学工業社製）１１ｋｇ及びポリエチレンエマルジョン３５％溶液（商品名；ハイテックＥ２０００、東邦化学社製）１７ｋｇを加えて３０分攪拌し、固形分濃度２３％の光沢インク受容層用塗工液３を１５００ｋｇ得た。
＜光沢インク受容層の形成＞
上記光沢インク受容層用塗工液３を、上記下層インク受容層シートに片面乾燥塗工量が１０ｇ／ｍ２となるようにエアナイフコーターで塗工し、塗工層が湿潤状態にあるうちに、上記光沢インク受容層用ゲル化液を塗布してゲル化させたのち、表面温度１０５℃のキャストドラムに圧着乾燥し、光沢インク受容層シート３を得た。
＜光沢保護層の形成＞
上記光沢インク受容層シート３に、実施例１に準じて光沢保護層を設けて、実施例３のインクジェット記録シート３−１を得た。
【００５４】
（実施例４）
＜光沢インク受容層用塗工液４の調製＞
上記シリカスラリー５０７ｋｇと上記アルミナスラリー２４９ｋｇ及び球状コロイダルシリカ２０％懸濁液（商品名；スノーテックスＡＫ−Ｌ、一次粒子径；５０ｎｍ、日産化学工業社製）５０７ｋｇをセリエミキサーで混合した後、ケン化度９８％、重合度２４００のポリビニルアルコール９％溶液（商品名；ＰＶＡ１２４、クラレ社製）１６１ｋｇを添加し１０分攪拌した後、カチオン性ウレタンバインダー３０％溶液（商品名；スーパーフレックス６２０、第一工業製薬社製）４８ｋｇとカチオン性ポリエチレンエマルジョン４０％溶液（商品名；メイカテックスＨＰ７０Ｃ、明成化学工業社製）１１ｋｇ及びポリエチレンエマルジョン３５％溶液（商品名；ハイテックＥ２０００、東邦化学社製）１７ｋｇを加えて３０分攪拌し、固形分濃度２２．４％の光沢インク受容層用塗工液４を１５００ｋｇ得た。
＜光沢インク受容層の形成＞
上記光沢インク受容層用塗工液４を、上記下層インク受容層シートに片面乾燥塗工量が１０ｇ／ｍ２となるようにエアナイフコーターで塗工し、塗工層が湿潤状態にあるうちに、上記光沢インク受容層用ゲル化液を塗布してゲル化させたのち、表面温度１０５℃のキャストドラムに圧着乾燥し、光沢インク受容層シート４を得た。
＜光沢保護層の形成＞
上記光沢インク受容層シート４に、実施例１に準じて光沢保護層を設けて、実施例４のインクジェット記録シート４−１を得た。
【００５５】
（実施例５）
＜光沢インク受容層用塗工液５の調製＞
上記シリカスラリー３６５ｋｇと上記アルミナスラリー２０９ｋｇ及び表面アルミナ処理球状コロイダルシリカ２０％懸濁液（商品名；スノーテックスＡＫ−Ｌ、一次粒子径；５０ｎｍ、日産化学工業社製）７３０ｋｇをセリエミキサーで混合した後、ケン化度９８％、重合度２４００のポリビニルアルコール９％溶液（商品名；ＰＶＡ１２４、クラレ社製）１３０ｋｇを添加し１０分攪拌した後、カチオン性ウレタンバインダー３０％溶液（商品名；スーパーフレックス６２０、第一工業製薬社製）３９ｋｇとカチオン性ポリエチレンエマルジョン４０％溶液（商品名；メイカテックスＨＰ７０Ｃ、明成化学工業社製）１１ｋｇ及びポリエチレンエマルジョン３５％溶液（商品名；ハイテックＥ２０００、東邦化学社製）１６ｋｇを加えて３０分攪拌し、固形分濃度２２％の光沢インク受容層用塗工液５を１５００ｋｇ得た。
＜光沢インク受容層の形成＞
上記光沢インク受容層用塗工液５を、上記下層インク受容層シートに片面乾燥塗工量が１０ｇ／ｍ２となるようにエアナイフコーターで塗工し、塗工層が湿潤状態にあるうちに、上記光沢インク受容層用ゲル化液を塗布してゲル化させたのち、表面温度１０５℃のキャストドラムに圧着乾燥し、光沢インク受容層シート５を得た。
＜光沢保護層の形成＞
上記光沢インク受容層シート５に、実施例１に準じて光沢保護層を設けて、実施例５のインクジェット記録シート５−１を得た。
【００５６】
（実施例６）
＜光沢保護層用塗工液２の調製＞
純水９６２ｋｇに一次粒子径５０ｎｍの球状コロイダルシリカ２０％懸濁液（商品名；スノーテックス２０Ｌ、日産化学工業社製）２５ｋｇとバインダーとしてポリビニルアルコール８％溶液（商品名；ＰＶＡ２３５、クラレ社製）１２．５ｋｇを添加し、さらにポリエチレンエマルジョン４０％溶液（商品名；ハイテックＥＣ１０７、東邦化学社製）０．５ｋｇを加えて３０分攪拌し、光沢保護層用塗工液２を１０００ｋｇ得た。
＜光沢保護層の形成＞
上記光沢保護層用塗工液２を、上記光沢インク受容層シート１にロッドバーにて塗工したのち、直ちに表面温度１０５℃のキャストドラムに圧着乾燥し、乾燥塗工量０．１ｇ／ｍ２の光沢保護層を設けて、実施例６のインクジェット記録シート１−２を得た。
【００５７】
（参考例７）
＜光沢保護層用塗工液３の調製＞
純水９６２ｋｇに一次粒子径２５ｎｍ、二次粒子径２８０ｎｍの房状凝集体コロイダルシリカ２０％懸濁液（商品名；スノーテックスＨＳ−Ｍ−２０、日産化学工業社製）２５ｋｇとバインダーとしてポリビニルアルコール８％溶液（商品名；ＰＶＡ２３５、クラレ社製）１２．５ｋｇを添加し、さらにポリエチレンエマルジョン４０％溶液（商品名；ハイテックＥＣ１０７、東邦化学社製）０．５ｋｇを加えて３０分攪拌し、光沢保護層用塗工液３を１０００ｋｇ得た。
＜光沢保護層の形成＞
上記光沢保護層用塗工液３を、上記光沢インク受容層シート１にロッドバーにて塗工したのち、直ちに表面温度１０５℃のキャストドラムに圧着乾燥し、乾燥塗工量０．１ｇ／ｍ２の光沢保護層を設けて、参考例７のインクジェット記録シート１−３を得た。
【００５８】
（参考例８）
＜光沢保護層用塗工液４の調製＞
純水９５３．７ｋｇに一次粒子径１０〜１５ｎｍ、二次粒子径８０〜１２０ｎｍの鎖状コロイダルシリカ１５％懸濁液（商品名；スノーテックスＰＳ−ＳＯ、日産化学工業社製）３３．３ｋｇ及びバインダーとしてポリビニルアルコール８％溶液（商品名；ＰＶＡ２３５、クラレ社製）１２．５ｋｇを添加し、さらにポリエチレンエマルジョン４０％溶液（商品名；ハイテックＥＣ１０７、東邦化学社製）０．５ｋｇを加えて３０分攪拌し、光沢保護層用塗工液４を１０００ｋｇ得た。
＜光沢保護層の形成＞
上記光沢保護層用塗工液４を、上記光沢インク受容層シート１にロッドバーにて塗工したのち、直ちに表面温度１０５℃のキャストドラムに圧着乾燥し、乾燥塗工量０．１ｇ／ｍ２の光沢保護層を設けて、参考例８のインクジェット記録シート１−４を得た。
【００５９】
（実施例９）
＜光沢保護層用塗工液５の調製＞
純水９６８ｋｇに表面アルミナ処理球状コロイダルシリカ２０％懸濁液（商品名；スノーテックスＡＫ−Ｌ、一次粒子径；５０ｎｍ、日産化学工業社製）３０ｋｇ及びバインダーとしてポリビニルアルコール８％溶液（商品名；ＰＶＡ２３５、クラレ社製）１．５ｋｇを添加し、さらにポリエチレンエマルジョン４０％溶液（商品名；ハイテックＥＣ１０７、東邦化学社製）０．５ｋｇを加えて３０分攪拌し、光沢保護層用塗工液５を１０００ｋｇ得た。
＜光沢保護層の形成＞
上記光沢保護層用塗工液５を、上記光沢インク受容層シート１にロッドバーにて塗工したのち、直ちに表面温度１０５℃のキャストドラムに圧着乾燥し、乾燥塗工量０．１ｇ／ｍ２の光沢保護層を設けて、実施例９のインクジェット記録シート１−５を得た。
【００６０】
（参考例１０）
＜光沢保護層用塗工液６の調製＞
純水９６８．７５ｋｇに表面アルミナ処理球状コロイダルシリカ２０％懸濁液（商品名；スノーテックスＡＫ−Ｌ、一次粒子径；５０ｎｍ、日産化学工業社製）３０ｋｇ及びバインダーとしてポリビニルアルコール８％溶液（商品名；ＰＶＡ２３５、クラレ社製）０．７５ｇを添加し、さらにポリエチレンエマルジョン４０％溶液（商品名；ハイテックＥＣ１０７、東邦化学社製）０．５ｋｇを加えて３０分攪拌し、光沢保護層用塗工液６を１０００ｋｇ得た。
＜光沢保護層の形成＞
上記光沢保護層用塗工液６を、上記光沢インク受容層シート１にロッドバーにて塗工したのち、直ちに表面温度１０５℃のキャストドラムに圧着乾燥し、乾燥塗工量０．１ｇ／ｍ２の光沢保護層を設けて、参考例１０のインクジェット記録シート１−６を得た。
【００６１】
（実施例１１）
＜光沢保護層用塗工液７の調製＞
純水９４７ｋｇに表面アルミナ処理球状コロイダルシリカ２０％懸濁液（商品名；スノーテックスＡＫ−Ｌ、一次粒子径；５０ｎｍ、日産化学工業社製）１５ｋｇ及びバインダーとしてポリビニルアルコール８％溶液（商品名；ＰＶＡ２３５、クラレ社製）３７．５ｋｇを添加し、さらにポリエチレンエマルジョン４０％溶液（商品名；ハイテックＥＣ１０７、東邦化学社製）０．５ｋｇを加えて３０分攪拌し、光沢保護層用塗工液７を１０００ｋｇ得た。
＜光沢保護層の形成＞
上記光沢保護層用塗工液７を、上記光沢インク受容層シート１にロッドバーにて塗工したのち、直ちに表面温度１０５℃のキャストドラムに圧着乾燥し、乾燥塗工量０．１０ｇ／ｍ２の光沢保護層を設けて、実施例１１のインクジェット記録シート１−７を得た。
【００６２】
（参考例１２）
＜光沢保護層用塗工液８の調製＞
純水９３９．５ｋｇに表面アルミナ処理球状コロイダルシリカ２０％懸濁液（商品名；スノーテックスＡＫ−Ｌ、一次粒子径；５０ｎｍ、日産化学工業社製）１０ｋｇ及びバインダーとしてポリビニルアルコール８％溶液（商品名；ＰＶＡ２３５、クラレ社製）５０ｋｇを添加し、さらにポリエチレンエマルジョン４０％溶液（商品名；ハイテックＥＣ１０７、東邦化学社製）０．５ｋｇを加えて３０分攪拌し、光沢保護層用塗工液８を１０００ｋｇ得た。
＜光沢保護層の形成＞
上記光沢保護層用塗工液８を、上記光沢インク受容層シート１にロッドバーにて塗工したのち、直ちに表面温度１０５℃のキャストドラムに圧着乾燥し、乾燥塗工量０．１ｇ／ｍ２の光沢保護層を設けて、参考例１２のインクジェット記録シート１−８を得た。
【００６３】
（参考例１３）
＜光沢保護層用塗工液９の調製＞
純水８３７．０ｋｇに表面アルミナ処理球状コロイダルシリカ２０％懸濁液（商品名；スノーテックスＡＫ−Ｌ、一次粒子径；５０ｎｍ、日産化学工業社製）１５０ｋｇ及びバインダーとしてポリビニルアルコール８％溶液（商品名；ＰＶＡ２３５、クラレ社製）１２．５ｋｇを添加し、さらにポリエチレンエマルジョン４０％溶液（商品名；ハイテックＥＣ１０７、東邦化学社製）０．５ｋｇを加えて３０分攪拌し、光沢保護層用塗工液９を１０００ｋｇ得た。
＜光沢保護層の形成＞
上記光沢保護層用塗工液９を、上記光沢インク受容層シート１にロッドバーにて塗工したのち、直ちに表面温度１０５℃のキャストドラムに圧着乾燥し、乾燥塗工量０．５ｇ／ｍ２の光沢保護層を設けて、参考例１３のインクジェット記録シート１−９を得た。
【００６４】
（実施例１４）
＜光沢保護層用塗工液１０の調製＞
純水９９２．４ｋｇに表面アルミナ処理球状コロイダルシリカ２０％懸濁液（商品名；スノーテックスＡＫ−Ｌ、一次粒子径；５０ｎｍ、日産化学工業社製）５ｋｇ及びバインダーとしてポリビニルアルコール８％溶液（商品名；ＰＶＡ２３５、クラレ社製）２．５ｋｇを添加し、さらにポリエチレンエマルジョン４０％溶液（商品名；ハイテックＥＣ１０７、東邦化学社製）０．１ｋｇを加えて３０分攪拌し、光沢保護層用塗工液１０を１０００ｋｇ得た。
＜光沢保護層の形成＞
上記光沢保護層用塗工液１０を、上記光沢インク受容層シート１にロッドバーにて塗工したのち、直ちに表面温度１０５℃のキャストドラムに圧着乾燥し、乾燥塗工量０．０２ｇ／ｍ２の光沢保護層を設けて、実施例１４のインクジェット記録シート１−１０を得た。
【００６５】
（実施例１５）
＜光沢保護層用塗工液１１の調製＞
純水９７１．１７ｋｇに表面アルミナ処理球状コロイダルシリカ２０％懸濁液（商品名；スノーテックスＡＫ−Ｌ、一次粒子径；５０ｎｍ、日産化学工業社製）２５ｋｇ及びバインダーとしてカチオン性ウレタンバインダー３０％溶液（商品名；スーパーフレックス６２０、第一工業製薬社製）３．３３ｋｇを添加し、さらにポリエチレンエマルジョン４０％溶液（商品名；ハイテックＥＣ１０７、東邦化学社製）０．５ｋｇを加えて３０分攪拌し、光沢保護層用塗工液１１を１０００ｋｇ得た。
＜光沢保護層の形成＞
上記光沢保護層用塗工液１１を、上記光沢インク受容層シート１にロッドバーにて塗工したのち、直ちに表面温度１０５℃のキャストドラムに圧着乾燥し、乾燥塗工量０．１ｇ／ｍ２の光沢保護層を設けて、実施例１５のインクジェット記録シート１−１１を得た。
【００６６】
（参考例１６）
＜光沢保護層用塗工液１２の調製＞
純水９６２ｋｇに上記光沢インク受容層用シリカスラリー２５ｋｇ及びバインダーとしてポリビニルアルコール８％溶液（商品名；ＰＶＡ２３５、クラレ社製）１２．５ｋｇを添加し、さらにポリエチレンエマルジョン４０％溶液（商品名；ハイテックＥＣ１０７、東邦化学社製）０．５ｋｇを加えて３０分攪拌し、光沢保護層用塗工液１２を１０００ｋｇ得た。
＜光沢保護層の形成＞
上記光沢保護層用塗工液１２を、上記光沢インク受容層シート１にロッドバーにて塗工したのち、直ちに表面温度１０５℃のキャストドラムに圧着乾燥し、乾燥塗工量０．１ｇ／ｍ２の光沢保護層を設けて、参考例１６のインクジェット記録シート１−１２を得た。
【００６７】
（実施例１７）
＜光沢インク受容層の形成＞
上記光沢インク受容層用塗工液２を、上記下層インク受容層シートに片面乾燥塗工量が１０ｇ／ｍ２となるようにエアナイフコーターで塗工し、塗工層を熱風ドライヤで一旦乾燥させた後、６０℃に加温した純水を塗布して再膨潤させたのち、表面温度１２０℃のキャストドラムに圧着乾燥し、光沢インク受容層シート２ａを得た。
＜光沢保護層の形成＞
上記光沢インク受容層シート２ａに、実施例１に準じて光沢保護層を設けて、実施例１７のインクジェット記録シート２ａ−１を得た。
【００６８】
（比較例１）
＜光沢インク受容層の形成＞
上記光沢インク受容層用塗工液１を、上記下層インク受容層シートに片面乾燥塗工量が１０ｇ／ｍ２となるようにエアナイフコーターで塗工し、熱風ドライヤで乾燥した。さらに、ソフトカレンダーを用いて線圧３０ｋｇ／ｃｍ、２５℃、２ニップ１パスの条件で表面処理を行い、光沢インク受容層シート１ｂを得た。
＜光沢保護層の形成＞
上記光沢インク受容層シート１ｂに実施例１に準じて光沢保護層を設けて、比較例１のインクジェット記録シート１ｂ−１を得た。
【００６９】
（比較例２）
＜光沢保護層の形成＞
上記光沢保護層用塗工液１を、上記光沢インク受容層シート１に片面乾燥塗工量が０．１ｇ／ｍ２となるようにエアナイフコーターで塗工し、エアドライヤで熱風乾燥した。さらに、ソフトカレンダーを用いて線圧３０ｋｇ／ｃｍ、２５℃、２ニップ１パスの条件で表面処理を行い、比較例２のインクジェット記録シート１−１ｂを得た。
【００７０】
（比較例３）
＜光沢保護層用塗工液１３の調製＞
純水７３７．０ｋｇに表面アルミナ処理球状コロイダルシリカ２０％懸濁液（商品名；スノーテックスＡＫ−Ｌ、一次粒子径；５０ｎｍ、日産化学工業社製）２５０ｋｇ及びバインダーとしてポリビニルアルコール８％溶液（商品名；ＰＶＡ２３５、クラレ社製）１２．５ｋｇを添加し、さらにポリエチレンエマルジョン４０％溶液（商品名；ハイテックＥＣ１０７、東邦化学社製）０．５ｋｇを加えて３０分攪拌し、光沢保護層用塗工液１３を１０００ｋｇ得た。
＜光沢保護層の形成＞
上記光沢保護層用塗工液１３を、上記光沢インク受容層シート１にロッドバーにて塗工したのち、直ちに表面温度１０５℃のキャストドラムに圧着乾燥し、乾燥塗工量０．７ｇ／ｍ２の光沢保護層を設けて、比較例３のインクジェット記録シート１−１３を得た。
【００７１】
（比較例４）
＜光沢保護層用塗工液１４の調製＞
純水９９６．２ｋｇに表面アルミナ処理球状コロイダルシリカ２０％懸濁液（商品名；スノーテックスＡＫ−Ｌ、一次粒子径；５０ｎｍ、日産化学工業社製）２．５ｋｇ及びバインダーとしてポリビニルアルコール８％溶液（商品名；ＰＶＡ２３５、クラレ社製）１．２５ｋｇを添加し、さらにポリエチレンエマルジョン４０％溶液（商品名；ハイテックＥＣ１０７、東邦化学社製）０．０５ｋｇを加えて３０分攪拌し、光沢保護層用塗工液１４を１０００ｋｇ得た。
＜光沢保護層の形成＞
上記光沢保護層用塗工液１４を、上記光沢インク受容層シート１にロッドバーにて塗工したのち、直ちに表面温度１０５℃のキャストドラムに圧着乾燥し、乾燥塗工量０．０１ｇ／ｍ２の光沢保護層を設けて、比較例４のインクジェット記録シート１−１４を得た。
【００７２】
（比較例５）
光沢保護層を設けなかった以外は実施例１に準じて、比較例５のインクジェット記録シート１−０を得た。
【００７３】
以上の実施例及び比較例において得られたインクジェット記録シートについて、表１に記録層構成の概略を示した。
【表１】
2010115925.tif 000002
【００７４】
＜評価方法＞
得られたインクジェット記録シートは、２３℃−５０％ＲＨの恒温恒湿室で２４時間調湿後、同環境下でそれぞれ下記の方法に従って、評価を行った。
＜記録層表面の光沢面質＞
得られたインクジェット記録シートの記録層表面の２０度光沢度を、ＪＩＳ  Ｐ  ８１４２：２００５「紙及び板紙の７５度鏡面光沢度試験方法」及びＪＩＳ  Ｚ  ８７４１：１９９７「鏡面光沢度‐測定方法」に準拠して測定した。また、記録層表面の光沢ムラを目視で評価した。
＜インクジェット印刷適性＞
市販の染料インクフルカラーインクジェットプリンタ（商品名；ＰＭ−９００Ｃ、セイコーエプソン社製）及び顔料インクフルカラーインクジェットプリンタ（商品名；ＰＸ−Ｇ９００、セイコーエプソン社製）を用いて写真画像を印刷し、画像細部の潰れや境界部の滲み、発色の鮮やかさ、インク吸収速度を目視観察してインクジェット印刷適性を評価した。
＜記録層表面の耐キズ性＞
得られたインクジェット記録シートの記録面表面の耐キズ性を、ＪＩＳ  Ｐ８１３６：１９９４「板紙の耐摩耗強さ試験方法」に準拠して荷重５００ｇｆ、５往復の磨耗試験を行い、試験後の記録層表面のコスレ傷（記録層表面の破壊）及びコスレ跡（記録層表面の光沢変化）を目視で評価した。
【００７５】
以上の物性のうち、目視評価によるものは、下記要領によって記述することにした。
◎…優れている、
○…良い（実用レベル）、
△…やや劣る（実用下限レベル）、
×…劣る（実用に適さない）
【００７６】
表２に表面光沢面質とインクジェット印刷適性の評価結果及び表面耐キズ試験の評価結果を示す。
【表２】
2010115925.tif 000003
【００７７】
実施例１〜６、９、１１、１４、１５、１７はいずれも、インクジェット印刷において高いインク吸収性と画像再現性を保ちつつ、且つ表面の耐キズ性に優れ、且つ光沢面質を有し、実用レベルを満足するものであった。その中でも、具体的には、光沢保護層の乾燥塗工量が０．５ｇ／ｍ２である参考例１３を基準に考えれば、乾燥塗工量が０．１ｇ／ｍ２である実施例１は、光沢ムラが少なく、インクジェット印刷適性及び表面耐キズ性がいずれも向上した。また、光沢保護層の乾燥塗工量が０．０２ｇ／ｍ２である実施例１４を基準に考えれば、乾燥塗工量が０．１ｇ／ｍ２である実施例１は、２０度光沢値が向上し、表面耐キズ性が向上した。また、光沢保護層の顔料とバインダーの比が１：０．０１である参考例１０を基準に考えれば、顔料とバインダーの比が１：０．２である実施例１は、２０度光沢値が向上し、表面耐キズ性が向上した。光沢保護層の顔料とバインダーの比が１：２である参考例１２を基準に考えれば、顔料とバインダーの比が１：０．２である実施例１は、光沢ムラが少なく、インクジェット印刷適性が向上し、コスレ傷が少なくなった。また、光沢インク受容層に含有される全無機顔料のうち５０質量％が気相法シリカ及びアルミナである実施例５を基準に考えれば、６５質量％である実施例４は、光沢ムラが少なくなり、また、インクジェット印刷適性が向上し、さらに１００質量％である実施例１〜３は、光沢ムラがさらに少なくなり、また、インクジェット印刷適性がより向上する。また、光沢保護層に含有させるシリカ種類として房状コロイダルシリカを用いる参考例７を基準に考えれば、アルミナ処理球状コロイダルシリカを使用する実施例１は、コスレ跡が少なくなる。また、光沢保護層に含有させるシリカ種類として鎖状コロイダルシリカを用いる参考例８を基準に考えれば、アルミナ処理球状コロイダルシリカを使用する実施例１は、２０度光沢値が向上し、顔料インクでのインクジェット印刷適性及び表面耐キズ性がいずれも向上した。また、光沢保護層に含有させるシリカ種類として気相法シリカを用いる参考例１６を基準に考えれば、アルミナ処理球状コロイダルシリカを使用する実施例１或いは球状コロイダルシリカを使用する実施例６は、２０度光沢値が向上し、表面耐キズ性が向上した。また、光沢インク受容層をリウェット法キャスト方式で形成した実施例１７は、ゲル化法キャスト方式で形成した実施例２と同等の性能のインクジェット記録シートが得られた。